ОГНЕСТОЙКИЙ СТЕКЛОПАКЕТ

1. Гелеобразующая композиция для получения промежуточного слоя на основе огнестойкого гидрогеля внутри стеклопакета, где гелеобразующая композиция получена совместным смешением:
5-40 мас./мас.% отверждаемого гидрогельобразующего компонента;
20-60 мас./мас.% одной или более солей;
40-90 мас./мас.% водного носителя-связующего;
где эта композиция имеет кислотный рН, значение которого больше или равно 1 и меньше 7.
2. Гелеобразующая композиция по п. 1, где гелеобразующая композиция представляет собой отверждаемую гелеобразующую композицию, которая может быть отверждена с получением полиэлектролитного гидрогеля.
3. Гелеобразующая композиция по любому предшествующему пункту, где рН гелеобразующей композиции имеет значение от 4 до 5,5.
4. Гелеобразующая композиция по п. 1, где гелеобразующая композиция дополнительно содержит 0,02-0,08 мас./мас.% сшивающего агента.
5. Гелеобразующая композиция по п. 1 предшествующему пункту, где одна или более солей составляют 35-52 мас./мас.% гелеобразующей композиции.
6. Гелеобразующая композиция по п. 1 из предшествующих пунктов, где одна или более солей включают сульфат магния.
7. Гелеобразующая композиция по п. 1 из предшествующих пунктов, где одна или более солей включают ацетат магния.
8. Гелеобразующая композиция по п. 1, где одна или более солей представляют собой или включают одну или более солей металла, в том числе сульфат магния, оксид магния, и ацетат магния.
9. Гелеобразующая композиция по п. 8, где гелеобразующая композиция содержит
4
2
5-35 мас./мас.% MgSO×7HO
0-3 мас./мас.% MgO
2
2
5-35 мас./мас.% Mg(ОАс)×4HO.
10. Гелеобразующая композиция по п. 1, где гелеобразующая композиция содержит 6-15 мас./мас.% гидрогельобразующего компонента.
11. Гелеобразующая композиция по п. 1, где гидрогель-образующий компонент включает полимеризуемый гидрофильный мономер, где полимеризуемый мономер представляет собой акрилатный или алкилакрилатный мономер формулы (I):
1
где R представляет Н или (1-2С)алкил;
2
3
2
3
3
4
R выбирают из ОН, OR, NH, NHR, и NRR; и
3
4
R и R независимо представляют собой (1-2С)алкил;
или его соль.
12. Гелеобразующая композиция по п. 11, где гидрогельобразующий компонент представляет собой акриловую кислоту.
13. Гелеобразующая композиция по п. 1, где гелеобразующая композиция содержит:
6-16 мас./мас.% акриловой кислоты;
20-60 мас./мас.% одной или более солей, включая
4
2
5-35 мас./мас.% (относительно композиции в целом) MgSO×7HO;
0-3 мас./мас.% (относительно композиции в целом) MgO;
2
2
5-35 мас./мас.% (относительно композиции в целом) Mg(ОАс)×4HO;
40-90 мас./мас.% воды;
0,02-0,08 мас./мас.% сшивающего агента;
0,001-0,05 мас./мас.% фотоинициатора;
где эта композиция имеет значение рН в диапазоне от 4 до 6.
14. Стеклопакет, включающий в себя первую прозрачную панель и вторую прозрачную панель с промежуточным слоем, расположенным между ними, где промежуточный слой представляет собой гидрогель, полученный отверждением гелеобразующей композиции по любому из пп. 1-13.
15. Способ изготовления стеклопакета, где способ включает в себя:
i) обеспечение первой и второй прозрачных панелей;
ii) частичную сборку стеклопакета, в результате чего первая и вторая прозрачные панели размещены на определенном расстоянии друг от друга, а теплоизолирующее/герметизирующее средство удерживает первую и вторую панели в определенном положении; где
теплоизолирующее средство включает в себя отверстие; и
первая и вторая панели и теплоизолирующее средство, взятые вместе, определяют внутреннее пространство;
iii) доставку гелеобразующей композиции по любому из пп. 1-13 во внутреннее пространство через отверстие в теплоизолирующем средстве;
iv) закрытие отверстия в теплоизолирующем средстве с обеспечением теплоизолированного внутреннего пространства и
v) отверждение гелеобразующей композиции с обеспечением промежуточного слоя геля на основе гидрогеля во внутреннем пространстве;
где гель связывается со внутренними поверхностями первой и/или второй прозрачных(ой) панелей(и) либо в результате нанесения, по меньшей мере, на одну из внутренних поверхностей первой и/или второй панелей(и) связующего вещества до проведения стадии (iii) или в результате введения связующего вещества в гелеобразующую композицию.
16. Способ изготовления гелеобразующей композиции для получения промежуточного слоя на основе огнестойкого гидрогеля внутри стеклопакета, включающий в себя совместное смешение
5-40 мас./мас.% отверждаемого гидрогельобразующего компонента;
20-60 мас./мас.% одной или более солей;
40-90 мас./мас.% водного носителя-связующего;
в результате чего получают гелеобразующую композицию, имеющую кислотный рН, значение которого больше или равно 1 и меньше 7.